СПОСОБ УЛУЧШЕНИЯ КИСЛОРОДНОЙ ДЕЛИГНИФИКАЦИИ ДРЕВЕСНЫХ МАСС

1. Способ получения крафт-целлюлозы с высоким выходом, включающий получение крафт-целлюлозы с перманганатным числом по меньшей мере приблизительно 30 для целлюлозы из лиственных пород древесины или перманганатным числом по меньшей мере приблизительно 40 для целлюлозы из хвойных пород древесины, обработку Крафт-целлюлозы композицией, включающей: а) органический аминофосфонат, б) соль магния и в) один или более анионных линейных спиртов и этоксилатов, и отличающийся тем, что крафт-целлюлозу обрабатывают композицией перед процессом кислородной делигнификации.
2. Способ по п. 1, где анионные линейные спирты и этоксилаты выбирают из группы, состоящей лаурилэфирсульфата натрия (SLES), лаурилэфирфосфата натрия (SLEP) или лаурилсульфата натрия (SLS).
3. Способ по любому из пп. 1 или 2, где органический аминофосфонат выбирают из группы, состоящей из диэтилентриаминпентаметиленфосфоновой кислоты (DTMP), аминотрисметиленфосфоната (АТМР), (бис)гексаметилентриаминпентаметиленфосфоновой кислоты (ВНМТРМР) и полиаминополиэфирметиленфосфоната (РАРЕМР).
2+
4. Способ по любому из пп. 1-3, где соль магния выбирают из группы, состоящей из двухвалентного катиона магния Mg, сульфата магния и гептагидрата сульфата магния.
5. Способ по любому из пп. 1-4, где процесс кислородной делигнификации представляет собой двухстадийный процесс кислородной делигнификации.
2
2
6. Способ по п. 5, где температура на первой стадии двухстадийного процесса кислородной делигнификации составляет приблизительно от 80°С до приблизительно 100°С и температура на второй стадии составляет приблизительно от 90°С до приблизительно 120°С, и где давление на первой стадии составляет приблизительно от 80 фунт/кв.дюйм до приблизительно 120 фунт/кв.дюйм О, и давление на второй стадии составляет приблизительно от 25 фунт/кв.дюйм до приблизительно 90 фунт/кв.дюйм О.
7. Способ по любому из пп. 1-6, включающий обработку Крафт-целлюлозы композицией, содержащей: а) органический аминофосфонат в количестве от приблизительно 0,6 кг/т до приблизительно 1,2 кг/т в расчете на массу активной кислоты, б) соль магния в количестве от приблизительно 0,1 кг/т до приблизительно 3,2 кг/т в расчете на массу безводного вещества и в) приблизительно от 0,08 кг/т до приблизительно 0,16 кг/т активной основы одного или более анионных линейных спиртов и этоксилатов, причем один или более анионных линейных спиртов и этоксилатов, выбирают из группы, состоящей из линейных сульфированных алкогольэтоксилатов.
8. Способ получения крафт-целлюлозы с высоким выходом, делигнифицированной кислородом, включающий: получение крафт-целюлозы с перманганатным числом по меньшей мере 20, и обработку крафт-целлюлозы композицией, включающей: а) органический аминофосфонат и б) анионный полиакрилат.
9. Способ по п. 8, где анионным полиакрилатом является поли-а-гидроксиакрилат (PHAS), при этом органический аминофосфонат выбирают из группы, состоящей из диэтилентриаминпентаметиленфосфоновой кислоты (DTPMP), аминотрисметиленфосфоната (АТМР), (бис)гексаметилентриаминпентаметиленфосфоновой кислоты (ВНМТРМР) и полиаминополиэфирметиленфосфоната (РАРЕМР).
10. Способ по любому из пп. 8 или 9, дополнительно включающий добавление соли магния в крафт-целлюлозу.